(57)【特許請求の範囲】
【請求項１】
外周端部の周辺部にシ−ル部を設けて袋体を構成し、かつ該袋体を構成する前壁と後壁との内面に、開封用切れ目を設けた隔壁をヒ−トシ−ルして二室に区画し、更に該隔壁により区画した二室のそれぞれに別種の内容物を収納し、使用時に前記の隔壁に設けた開封切れ目の部分を切断して、前記の別種の内容物を混合し得る混合用袋からなり、更にまた上記の隔壁が、少なくとも、ヒ−トシ−ル性フィルムの二枚の間に、基材フィルムを積層してなる積層体からなり、かつ該積層体を構成する少なくとも基材フィルムに、包装体になったときの最適開封位置に相当する箇所に開封用切れ目を刻設した構成からなり、また上記の開封用切れ目が、炭酸ガスレ−ザ−による少なくとも１本の連続切れ目線ないし不連続のミシン目状切れ目線からなることを特徴とする二重袋。
【請求項２】
袋体を構成する前壁と後壁とが、外側から内側に向かって、少なくとも、基材フィルムおよびヒ−トシ−ル性フィルム、または基材フィルム、気体遮断性フィルムおよびヒ−トシ−ル性フィルムを順次に積層した積層体を使用して構成したことを特徴とする上記の請求項１に記載する二重袋。
【請求項３】
ヒ−トシ−ル性フィルムが、ヒ−トシ−ル性を有する無延伸ポリプロピレン系樹脂フィルムからなることを特徴とする上記の請求項２に記載する二重袋。
【請求項４】
ヒ−トシ−ル性フィルムが、エチレン−プロピレンコポリマ−を主成分とし、これにオレフィン系ゴム成分を添加してなる組成物を製膜化してなるヒ−トシ−ル性を有する無延伸ポリプロピレン系樹脂フィルムからなることを特徴とする上記の請求項２または３に記載する二重袋。
【請求項５】
エチレン−プロピレンコポリマ−が、エチレン−プロピレンブロックコポリマ−、またはエチレン−プロピレンランダムコポリマ−からなることを特徴とする上記の請求項４に記載する二重袋。
【請求項６】
オレフィン系ゴム成分が、イソプレンゴム、イソブチレンゴム、またはエチレン−プロピレンゴムの一種またはそれ以上からなることを特徴とする上記の請求項４に記載する二重袋。
【請求項７】
組成物が、エチレン−プロピレンコポリマ−１００重量％に対しオレフィン系ゴム成分を５〜３０重量％添加してなる組成物であることを特徴とする上記の請求項４に記載する二重袋。
【請求項８】
無延伸ポリプロピレン系樹脂フィルムが、厚さ３０〜１００μｍであることを特徴とする上記の請求項３または４に記載する二重袋。
【請求項９】
混合用袋が、レトルトパウチとして使用されることを特徴とする上記の請求項１に記載する二重袋。
【発明の詳細な説明】
【０００１】
【発明の属する技術分野】
本発明は、二重袋に関し、更に詳しくは、別種の内容物を収納し、使用時に一方の袋体を開封して該別種の内容物を混合し得る混合用袋からなる二重袋に関するものである。
【０００２】
【従来の技術】
従来、種々の食品包装技法が提案されているが、その一つにレトルト包装技法が知られている。
これは、プラスチックフィルムもしくは金属箔またはこれらを多層に合わせたものを袋状またはその他の形状に成形した容器に調整した食品を詰め、熱溶融により密封し、加熱加圧殺菌する包装技法である。
当初、カレ−を詰めて殺菌したものからスタ−トしたが、近年、食品加工産業、包装産業等の発展に伴い、詰める内容物が豊富になり、また、耐熱容器等の包装技術も開発され、レトルト食品という新しい加工食品分野を形成し、その発展を期待されているものである。
ところで、上記のようなレトルト食品は、通常、具、調味液等を一体にして充填包装されているものであり、而して、このような場合、保存中に、具に調味液等が浸透し、具本来の味を損ない、また、具が変色する等の問題点がある。
そこで、近年、レトルト食品において、三方シ−ル、四方シ−ル等の袋の内部に仮接着部を設けて二室に区画し、各室にそれぞれに別種の内容物を収納し、使用時に前記の仮接着部を剥離させて前記の別種の内容物を混合し得る混合用二連袋からなるレトルトパウチがが提案され、味覚、外観等に優れたレトルト製品を提供することが試みられている。
【０００３】
【発明が解決しようとする課題】
しかしながら、上記のような混合用二連袋からなるレトルトパウチにおいて、仮接着部は、流通時等において各室が区画されているが、使用時においては剥離し別種の内容物を混合し得ることができる構造であることが必要であるが、、今日まで、その機能を十分に奏し、混合用二連袋からなるレトルトパウチとして充分に満足し得るものが提案されていないというのが実状である。
例えば、流通時等において、レトルトパウチが外力を受けて圧迫されることにより、仮接着部が簡単に剥離して別種の内容物が混合してしまうと言う問題点がある。
また、内容物として、一方が液状物であり、他方が固形物である場合、仮接着部を剥離して混合しようととしても、仮接着部が十分に剥離せず、該仮接着部が障害となって、固形物が仮接着部に引っ掛かって、所望どおりに混合しないという問題点もある。
更には、仮接着部のシ−ル強度が余りにも強すぎて、仮接着部が剥離しないという問題点もる。
また、上記のような混合用二連袋においては、袋体が二連に連接していることから袋体それ自信が大きくなり、それだけ場所を専有することになり、製品の貯蔵時、流通時等において不便をきたすものである。
そこで本発明は、上記のような混合用二連袋の仮接着部の接着性を改良し、流通時等において各室が区画されているが、使用時においては剥離し別種の内容物を混合し得ることができる構造であり、かつ大型にならない混合用二重袋を提供することである。
【０００４】
【課題を解決するための手段】
本発明者は、上記のような問題点を解決すべく種々研究した結果、外周端部の周辺部にシ−ル部を設けて袋体を構成し、かつ該袋体を構成する前壁と後壁との内面に、開封用切れ目を設けた隔壁をヒ−トシ−ルして二室に区画し、而して該隔壁により区画した二室のそれぞれに別種の内容物を収納して混合用袋体を製造したところ、流通時等においては各室が充分に区画され、使用時においては外部から前記の隔壁に設けた開封用切れ目の部分を力を加えて引き裂くと簡単に切断し、前記の別種の内容物を容易に混合することができる混合用二重袋を製造し得ることを見出して本発明を完成したものである。
【０００５】
すなわち、本発明は、外周端部の周辺部にシ−ル部を設けて袋体を構成し、かつ該袋体を構成する前壁と後壁との内面に、開封用切れ目を設けた隔壁をヒ−トシ−ルして二室に区画し、更に該隔壁により区画した二室のそれぞれに別種の内容物を収納し、使用時に前記の隔壁に設けた開封切れ目の部分を切断して、前記の別種の内容物を混合し得る混合用袋からなることを特徴とする二重袋である。
【０００６】
【発明の実施の形態】
上記の本発明について以下に更に詳しく説明する。
まず、上記の本発明において、本発明にかかる二重袋の構造についてその二三の具体例を例示して図面を用いて説明すると、図１および図２は、本発明にかかる二重袋を構成する前壁および後壁の層構成の例を示す断面図であり、図３は、本発明にかかる二重袋を構成する隔壁の層構成を示す断面図であり、図４は、図１、図２および図３に示す前壁、後壁、隔壁等を使用して製造した本発明にかかる二重袋の構造の一例を示す平面図であり、図５は、図４に示す二重袋のＹ−Ｙ′における切断断面図である。
まず、本発明において、本発明にかかる二重袋を構成する前壁および後壁としては、図１に示すように、外側から内側に向かって、少なくとも、基材フィルム１およびヒ−トシ−ル性フィルム２を順次に積層した積層体Ａ、あるいは図２に示すように、外側から内側に向かって、少なくとも、基材フィルム１、気体遮断性フィルム３およびヒ−トシ−ル性フィルム２を順次に積層した積層体Ｂ等を使用することができる。
而して、上記の積層体Ａまたは積層体Ｂ等において、該積層体Ａ、Ｂを構成するヒ−トシ−ル性フィルム２としては、後述すにように、本発明にかかる二重袋をレトルトパウチ用とする場合には、ヒ−トシ−ル性を有する無延伸ポリプロピレン系樹脂フィルム２′を使用することが好ましく、更に、本発明においては、上記のヒ−トシ−ル性を有する無延伸ポリプロピレン系樹脂フィルム２′としては、エチレン−プロピレンコポリマ−を主成分とし、これにオレフィン系ゴム成分を添加してなる組成物からなるヒ−トシ−ル性を有する無延伸ポリプロピレン系樹脂フィルム２″を使用することが望ましいものである。
【０００７】
次に、本発明において、本発明にかかる二重袋を構成する隔壁としては、図３に示すように、上記のヒ−トシ−ル性フィルム、基材フィルム等を同様に使用することができ、該ヒ−トシ−ル性フィルムの二枚２、２との間に、基材フィルム１を積層した積層体からなり、かつ該積層体を構成する少なくとも基材フィルム１に、包装体となったときの最適開封位置に相当する箇所に開封用切れ目４を刻設してなる積層体Ｃ等を使用することができる。
【０００８】
次に、本発明において、上記の図１に示す積層体Ａからなる前壁および後壁を使用した二重袋の例を示すと、図４および図５に示すように、上記の積層体の二枚Ａ、Ａを用意し、そのヒ−トシ−ル性フィルム２（２′、２″）の面を対向して重ね合わせ、次いで、外周端部の周辺部をヒ−トシ−ルしてシ−ル部５を形成して袋体を構成し、その際に、上記の図３に示す積層体Ｃからなる隔壁を二つ折りし、その二つ折りした積層体Ｃと、上記の袋体を構成する前壁と後壁としての積層体Ａ、Ａとを、そのヒ−トシ−ル性フィルム２（２′、２″）の面どうしを対向させて重ね合わせ、しかる後その両者をヒ−トシ−ルしてシ−ル部６を形成して二室に区画する。
而して、本発明においては、上記のようにして区画した二室のそれぞれに別種の内容物７、８を収納し、使用時に前記の隔壁に設けた開封用切れ目４に外部から力を加えて該隔壁をその開封用切れ目４の部分で切断し、前記の別種の内容物７、８を混合することができる混合用袋からなる二重袋Ｄを製造するすることができるものである。
上記において、別種の内容物７、８を収納する方法としては、種々の方法を採り得るが、例えば、外周端部の周辺部をヒ−トシ−ルしてシ−ル部５を形成する際に、例えば、前壁と後壁を構成する積層体Ａ、Ａとの間に、隔壁を構成する積層体Ｃを二つ折りにして挟み込み、次いで該前壁と後壁を構成する積層体Ａ、Ａと隔壁を構成する積層体Ｃとの左右の外周端部の周辺部をヒ−トシ−ルしてシ−ル部５、５を形成し、更に、前壁と後壁を構成する積層体Ａ、Ａの内面に隔壁を構成する積層体Ｃのヒ−トシ−ル性フィルム面をヒ−トシ−ルしてシ−ル部６を形成し、他方、前壁と後壁を構成する積層体Ａ、Ａの上下の外周端部の周辺部はヒ−トシ−ルせずに未シ−ル部として開口部としておき、しかる後該開口部を内容物を充填する開口部として使用し、該開口部から二室のそれぞれに、上方向および下方向から別種の内容物７、８を充填し、次いで上下に設けた開口部の未シ−ル部をヒ−トシ−ルしてシ−ル部５を形成することによって内容物７、８をそれぞれの二室に充填包装することができる。
【０００９】
而して、本発明においては、上記のように製造した二重袋Ｄの使用例の一例を挙げると、図６の（１）、（２）および（３）にその二重袋の使用例を表す切断平面図に示すように、上記で製造した前壁および後壁を構成する積層体Ａ、Ａと隔壁を構成する積層体Ｃからなり、かつ内容物７、８が充填包装されている混合用二重袋Ｄを、例えば、レトルト加工処理、すなわち、加熱加圧殺菌処理を施して、レトルトパウチを製造し〔図６の（１）〕、その使用に際しては、例えば、隔壁を構成する積層体Ｃに設けた開封用切れ目４の部分に外部から力等を加えて、該開封用切れ目４の部分を切断して、矢印Ｐで示すように、二室に収納されている別種の内容物７、８を混合し〔図６の（２）〕、しかる後、該二重袋Ｄの下端部を、例えば、ハサミ等を使用してして開封し、混合した内容物７、８を食器等に移し替えて食用等に供するものである〔図６の（３）〕。
なお、図中５、６は、前述と同様に、二重袋Ｄを構成するシ−ル部を表す。
上記に挙げた例は、本発明にかかる二重袋の使用例の一例を例示するものであり、本発明は、これに限定されるものではない。
本発明にかかる二重袋は、例えば、化学薬品、医薬品、接着剤、その他等のように、使用する直前に二成分を混合して使用するような製品の充填包装に使用することができるものである。
【００１０】
次に、上記の本発明において、本発明にかかる二重袋を構成する前壁、後壁または隔壁等に使用する積層体を構成する材料について説明すると、まず、本発明にかかる基材フィルムとしては、本発明にかかる二重袋を構成する基本素材となるものであることから、剛性を有し、強度に優れ、耐水性、耐湿性、耐光性、、耐熱性、耐薬品性、その他の諸堅牢性を有し、機械的、物理的、化学的、その他等において優れた性質を有する樹脂のフィルムないしシ−トを使用することができ、具体的には、例えば、ポリエステル系樹脂、ポリアミド系樹脂、ポリアラミド系樹脂、ポリプロピレン系樹脂、ポリカ−ボネ−ト系樹脂、ポリアセタ−ル系樹脂、フッ素系樹脂、その他等の強靱な樹脂のフィルムないしシ−トを使用することができる。
而して、上記の樹脂のフィルムないしシ−トとしては、未延伸フィルム、あるいは一軸方向または二軸方向に延伸した延伸フィルム等のいずれのものでも使用することができる。
また、本発明において、その樹脂のフィルムないしシ−トの厚さとしては、耐熱性を有し、強度、剛性等について必要最低限に保持され得る厚さであればよく、約１０μｍないし５０μｍ位、好ましくは、約１２μｍないし２５μｍ位が最も望ましい。
【００１１】
次に、本発明において、気体遮断性フィルムについて説明すると、かかるフィルムとしては、太陽光等の光を遮光する性質、あるいは水蒸気、水、ガス等を透過しない性質等を有する材料を使用することができ、これは、単体の基材でもよく、あるいは二種以上の基材を組み合わせてなる複合基材等であってもよい。
具体的には、例えば、遮光性とバリア−性を有するアルミニュウム箔またはその蒸着膜を有する樹脂のフィルム、バリア−性を有する酸化珪素、酸化アルミニュウム等の無機酸化物の蒸着膜を有する樹脂のフィルム、水蒸気、水等のバリア−性を有する低密度ポリエチレン、中密度ポリエチレン、高密度ポリエチレン、直鎖状低密度ポリエチレン、ポリプロピレン、エチレン−プロピレン共重合体等の樹脂のフィルムないしシ−ト、ガスバリア−性を有するポリ塩化ビニリデン、ポリビニルアルコ−ル、エチレン−酢酸ビニル共重合体ケン化物等の樹脂のフィルムないしシ−ト、樹脂に顔料等の着色剤を、その他、所望の添加剤を加えて混練してフィルム化してなる遮光性を有する各種の着色樹脂のフィルムないしシ−ト等を使用することができる。
これらの材料は、一種ないしそれ以上を組み合わせて使用することができる。上記のフィルムないしシ−トの厚さとしては、任意であるが、通常、５μｍないし３００μｍ位、更には、１０μｍないし１００μｍ位が望ましい。
更に、上記において、アルミニュウム箔としては、５μｍないし３０μｍ位の厚さのもの、また、アルミニュウムまたは無機酸化物の蒸着膜としては、厚さ１００Åないし２０００Å位のものを使用することができる。
また、上記の蒸着膜を支持する樹脂のフィルムとしては、例えば、ポリエステルフィルム、ポリアミドフィルム、ポリオレフィンフィルム、ポリ塩化ビニルフィルム、ポリカ−ボネ−トフィルム、ポリ塩化ビニリデンフィルム、ポリビニルアルコ−ルフィルム、エチレン−酢酸ビニル共重合体ケン化物フィルム、その他等を使用することができる。
上記において、上記の蒸着膜を支持する樹脂のフィルムは、積層体あるいは袋体になったときには、基材フィルムとして機能することもある。
【００１２】
次に、本発明において、ヒ−トシ−ル性フィルムについて説明すると、かかるフィルムとしては、レトルト加工処理に耐え、更に熱によって溶融し相互に融着し得るものであればよく、具体的には、例えば、低密度ポリエチレン、中密度ポリエチレン、高密度ポリエチレン、線状低密度ポリエチレン、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−プロピレン共重合体、メチルペンテンポリマ−、ポリブテンポリマ−、酸変性ポリオレフィン系樹脂、その他等の樹脂のフィルムないしシ−トを使用することができる。
そのフィルムの厚さとしては、１０μｍないし３００μｍ位、好ましくは、２０μｍないし１００μｍ位が望ましい。
【００１３】
次に、上記のようなヒ−トシ−ル性フィルムのなかでも、本発明においては、本発明にかかる二重袋をレトルトパウチに使用する場合に、特に、ヒ−トシ−ル性フィルムとしては、ヒ−トシ−ル性を有する無延伸ポリプロピレン系樹脂フィルムを使用することが好ましい。
更に、本発明においては、上記のヒ−トシ−ル性を有する無延伸ポリプロピレン系樹脂フィルムのなかでも、具体的には、エチレン−プロピレンコポリマ−を主成分とし、これにオレフィン系ゴム成分を添加し、更に所望の添加剤を任意に添加し、充分に混練してなる組成物を、例えば、押し出し成形等によりフィルム化してなるヒ−トシ−ル性を有する無延伸ポリプロピレン系樹脂フィルムを使用することが望ましい。
上記において、エチレン−プロピレンコポリマ−としては、例えば、エチレン−プロピレンブロックコポリマ−、エチレン−プロピレンランダムコポリマ−等を使用することができ、而して、エチレンとプロピレンとの共重合比率としては、プロピレンを約８０〜９７モル％位含むものを使用することができる。
また、上記において、オレフィン系ゴム成分としては、例えば、イソプレンゴム、インブチレンゴム、エチレン−プロピレンゴム等のＣ2 〜Ｃ4 からなるオレフィン系ゴム成分の一種ないしそれ以上を使用することができ、而して、本発明において、かかるオレフィン系ゴム成分を使用するのは、主に、レトルト製品の耐寒衝撃性を向上させるため、柔軟性を保有するために使用するものである。
【００１４】
また、上記において、上記のエチレン−プロピレンコポリマ−を主成分とし、これにオレフィン系ゴム成分を添加してなる組成物には、更にその他の添加剤、例えば、線状低密度ポリエチレン等のその他の樹脂、充填剤、分散剤、着色剤、その他等を任意に添加することもできる。
次に、本発明において、エチレン−プロピレンコポリマ−とオレフィン系ゴム成分との配合割合としては、該エチレン−プロピレンコポリマ−１００重量部に対しオレフィン系ゴム成分を５〜３０重量部、好ましくは、１０〜２０重量部の割合で配合することが好ましい。
上記において、５重量部以下であると、耐寒衝撃性が低下するために好ましくなく、また、３０重量部以上であると、耐熱性が低下し、レトルト時に融着等の問題が発生して好ましくないものである。
本発明において、上記の無延伸ポリプロピレン系樹脂フィルムの厚さとしては、１０μｍないし１００μｍ位、好ましくは、３０μｍないし７０μｍ位が望ましい。
【００１５】
ところで、通常、包装用袋には、種々の内容物を充填包装することから、種々の特性を要求されるものであり、特に、上記のレトルトパウチにおいては、物理的にも化学的にも過酷な条件におかれることから、該レトルトパウチを構成する包装材料には、厳しい包装適性が要求され、変形防止強度、落下衝撃強度、耐ピンホ−ル性、耐熱性、密封性、品質保全性、作業性、衛生性、その他等の種々の条件が要求され、このために、本発明においては、上記のような材料の他に、上記のような諸条件を充足するその他の材料を任意に使用することができ、具体的には、例えば、低密度ポリエチレン、中密度ポリエチレン、高密度ポリエチレン、直鎖状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸またはメタクリル酸共重合体、メチルペンテンポリマ−、ポリブテン系樹脂等のポリオレフィン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体、アクリロニトリル−ブタジェン−スチレン共重合体、ポリエステル系樹脂、ポリアミド系樹脂、ポリカ−ボネ−ト系樹脂、ポリビニルアルコ−ル、エチレン−酢酸ビニル共重合体ケン化物、フッ素系樹脂、ジエン系樹脂、ポリアセタ−ル系樹脂、ポリウレタン系樹脂、その他等の公知の樹脂のフィルムないしシ−トから任意に選択して使用することができる。
その他、例えば、セロハン等のフィルム、合成紙等も使用することができる。本発明において、上記のフィルムないしシ−トは、未延伸、一軸ないし二軸方向に延伸されたもの等のいずれのものでも使用することができる。
また、その厚さは、任意であるが、数μｍから３００μｍ位の範囲から選択して使用することができる。
更に、本発明においては、フィルムないしシ−トとしては、押し出し成膜、インフレ−ション成膜、コ−ティング膜等のいずれの性状の膜でもよい。
【００１６】
次に、上記の本発明において、上記のような材料を使用して積層体を製造する方法について説明すると、かかる方法としては、上記に挙げた材料から包装目的等に合った基材フィルム、気体遮断性フィルム、ヒ−トシ−ル性フィルム、その他のフィルム等を選択してこれらを任意に組み合わせて、通常の包装材料をラミネ−トする方法、例えば、ウエットラミネ−ション法、ドライラミネ−ション法、無溶剤型ドライラミネ−ション法、押し出しラミネ−ション法、Ｔダイ共押し出し成形法、共押し出しラミネ−ション法、その他等で行うことができる。
而して、本発明においては、上記の積層を行う際に、必要ならば、例えば、コロナ処理、オゾン処理等の前処理をフィルムに施すことができ、また、例えば、イソシアネ−ト系（ウレタン系）、ポリエチレンイミン系、ポリブタジェン系、有機チタン系等のアンカ−コ−ティング剤、あるいはポリウレタン系、ポリアクリル系、ポリエステル系、エポキシ系、ポリ酢酸ビニル系、セルロ−ス系、その他等のラミネ−ト用接着剤等の公知のアンカ−コ−ト剤、接着剤等を使用することができる。
本発明においては、上記のような積層方法で、前壁、後壁、隔壁等に使用される積層体を製造することができるものである。
【００１７】
次にまた、本発明において、隔壁を構成する積層体、すなわち、ヒ−トシ−ル性フィルムの間に基材フィルムを積層してなる積層体を構成する少なくとも基材フィルムに、包装体になったときの最適開封位置に相当する箇所に開封用切れ目を刻設する方法等について説明すると、かかる方法としては、例えば、加熱した針を押し付けるニ−ドルパンチ法、エンボスロ−ル、研磨ロ−ル、砥石、研磨テ−プ等を使用してフィルムを溶融し、穿孔する熱溶融穿孔法、ナイフ、カッタ−等を使用する物理的穿孔法、レ−ザ−ビ−ム加工、コロナ放電、プラズマ放電等の加工法、その他等の方法によって行うことができる。
而して、本発明において、少なくとも基材フィルムに開封用切れ目を刻設するに当たっては、該基材フィルムの単体の状態、あるいは上記のように積層した積層体の状態、更には積層体を使用して製袋してなる包装袋の状態等のいずれの状態において刻設してもよく、これによって、少なくとも基材フィルムに開封用切れ目を設けることができる。
本発明において、開封用切れ目の形状としては、直線状、曲線状、ミシン目線状、破線状、その他等の任意の形状でよく、その本数は、一本ないしそれ以上でよく、また連続状あるいは不連続状等のいずれでもよい。
また、その切れ目の構造は、貫通孔ないし透過孔の状態、あるいはハ−フカットの状態、あるいはそれらが混在するような状態のいずれの状態でもよく、本発明においては、少なくとも基材フィルムに開封用切れ目が刻設されていることが重要であり、更に積層体を構成する他の層に開封用切れ目が刻設されていてもよい。
本発明においては、開封用切れ目は、包装体になったときに、隔壁を切断する最適開封位置に相当する箇所の部分が弱体化して隔壁を切断する開封用の切れ目として作用すればよいものである。
従って、その刻設位置としては、隔壁の中央部、上もしくは下端部等のいずれの位置に刻設してもよい。
【００１８】
ところで、本発明においては、少なくとも基材フィルムに開封用切れ目を設ける方法としては、パルス発振タイプのレ−ザの照射を用いて連続状あるいは不連続状の開封用切れ目を刻設する方法が最も好ましい方法である。
上記において、レ−ザの種類としては、炭酸ガスレ−ザ、ＹＡＧレ−ザ、半導体レ−ザ、アルゴンイオンレ−ザ等を利用することができ、特に限定されるものではない。
しかしながら、本発明においては、レ−ザ加工で、少なくとも基材フィルムに開封用切れ目を刻設する場合、該基材フィルムにレ−ザ発振波長の吸収があることが必要となることから、炭酸ガスレ−ザを用いて開封用切れ目を刻設することが最適である。
本発明において、その他のレ−ザでも、レ−ザ光吸収層を印刷またはコ−ティングにより設けることにより、上記と同様な効果を奏することも可能である。
更に、本発明においては、炭酸ガスレ−ザ光の１０．６ミクロンの波長は、ナイロンフィルムまたはポリエステルフィルムに選択的に吸収されやすく、また低密度ポリエチレン、線状低密度ポリエチレン、ポリプロピレン、またはエチレン−酢酸ビニル共重合体を主体とするフィルムではそのほとんどが透過されることから、本発明において、ヒ−トシ−ル性フィルムとして、低密度ポリエチレン、線状低密度ポリエチレン、ポリプロピレン、またはエチレン−酢酸ビニル共重合体を主体とするフィルムを使用し、外層としての基材フィルムとして、二軸延伸ナイロンフィルムまたは二軸延伸ポリエステルフィルムを使用し、そのヒ−トシ−ル性フィルムの間にその基材フィルムを積層してなる積層体を使用し、これに炭酸ガスレ−ザを照射してレ−ザ加工を行うと、上記の二軸延伸ナイロンフィルムまたは二軸延伸ポリエステルフィルムのみに開封用切れ目を刻設することができ、かつ該開封用切れ目は、線状低密度ポリエチレン、ポリプロピレン、またはエチレン−酢酸ビニル共重合体を主体とするフィルムが溶融してその孔を閉塞することがなく、開封に際しては、極めて良好に隔壁を引き裂いて開封することができるという利点があって好ましいものである。
なお、本発明において、積層体の状態で炭酸ガスレ−ザを照射してレ−ザ加工を行う代わりに、該積層体を使用してなる包装袋の状態で上記と同様に炭酸ガスレ−ザを照射してレ−ザ加工を行ってもよい。
本発明においては、上記のようにレ−ザ加工によって、その波長を選択することにより、基材フィルムに開封用切れ目を刻設することができるものである。
【００１９】
なお、本発明において、レ−ザ加工により開封用切れ目を刻設する場合、その位置および深さ、形状、その他等は、積層体の層構成、レ−ザ光吸収層の位置、照射するレ−ザの強度等により、任意に選択可能であり、開封用切れ目の形状は、直線状、曲線状のいずれでもよく、また、連続状、不連続状、ミシン目状等のいずれでも可能である。
具体例を挙げて説明すると、例えば、炭酸ガスレ−ザの積層体への吸収差を用いて、ポリプロピレン／ポリエステル／ポリプロピレン、またはポリプロピレン／ポリエステルからなる積層体、ポリエチレン／ポリエステル／ポリエチレン、またはポリエチレン／ポリエステルからなる積層体においては、ポリエステル層のみに開封用切れ目を刻設することができ、また、ポリエチレン／ナイロン／ポリエチレン、またはポリエチレン／ナイロンからなる積層体、ポリプロピレン／ナイロン／ポリプロピレン、またはポリプロピレン／ナイロンからなる積層体においては、ナイロン層のみに開封用切れ目を刻設することができるものである。
上記において、炭酸ガスレ−ザ光の１０．６μの波長は、ポリエステルまたはナイロンに選択的に吸収されやすく、ポリエチレン等では、その殆どが透過されることから、特定の層のみに開封用切れ目を刻設可能となるものである。
而して、本発明において、積層体の積層構成、開封用切れ目を刻設する層等は、レ−ザ光の積層体への吸収の有無、レ−ザ光吸収層の位置等に応じて任意に材料を選定してそれらを組み合わせて構成することができ、上記の層構成は、本発明の一例であり、必ずしもこれによって限定されるものではない。
【００２０】
次に、本発明において、前壁、後壁、隔壁等を使用して混合用袋を製造する方法について説明すると、その製袋方法としては、種々の方法があるが、例えば、上記のような材料を使用して製造した積層体を使用し、前壁、後壁としての積層体の間に、隔壁としての積層体を二つ折りにして挟み込み、その際に、それぞれのヒ−トシ−ル性フィルムの面どうしが対向するように重ね合わせ、次にその外周の周辺端部を、例えば、側面シ−ル型、二方シ−ル型、三方シ−ル型、四方シ−ル型、封筒貼りシ−ル型、合掌貼りシ−ル型（ピロ−シ−ル型）、ひだ付シ−ル型、平底シ−ル型、角底シ−ル型、その他等のヒ−トシ−ル形態によりヒ−トシ−ルして、シ−ル部を形成し、かつ隔壁を構成する積層体を、前壁および後壁を構成する積層体の内面にヒ−トシ−ルして袋体を製造して、二室に区画してなる混合用袋を製造するものである。
その他、例えば、自立性包装袋（スタンディングパウチ）等も可能である。
【００２１】
上記において、袋体を構成する際のヒ−トシ−ルする方法としては、例えば、バ−シ−ル、回転ロ−ルシ−ル、ベルトシ−ル、インパルスシ−ル、高周波シ−ル、超音波シ−ル等の公知の方法で行うことができる。
而して、本発明において、そのヒ−トシ−ルする条件としては、使用する材料等によって異なるが、例えば、ヒ−トシ−ル温度１７０〜２７０℃、好ましくは、２００〜２５０℃、圧力０．５〜１０Ｋｇ／ｃｍ2 、好ましくは、１〜３Ｋｇ／ｃｍ2 、加熱加圧時間０．５〜３０秒間、好ましくは、０．５〜２秒間位の条件でヒ−トシ−ルしてシ−ル部を形成するものである。
なお、本発明においては、上記のようなシ−ル部のシ−ル形状としては、シ−ル巾が約３〜１５ｍｍ位の直線状のものでよい。
【００２２】
次に、本発明において、二重袋を構成する隔壁を前壁および後壁にヒ−トシ−ルする位置としては、袋体に二室を形成することができ、かつ、別種の内容物を充填包装することができれば、袋体のいずれの箇所に形成してもよく、例えば、前壁と後壁の中間部、上端部、した端部等のいずれの位置でもよい。
【００２３】
次に、本発明において、混合用袋体内に内容物を充填包装する方法について説明すると、かかる方法としては、種々の方法があり、例えば、前述のように、混合用袋を製造する際に、例えば、前壁と後壁を構成する積層体との間に、隔壁を構成する積層体を二つ折りにして挟み込み、次いで該前壁と後壁を構成する積層体と隔壁を構成する積層体との左右の外周端部の周辺部をヒ−トシ−ルしてシ−ル部を形成し、更に、前壁と後壁を構成する積層体の内面に隔壁を構成する積層体のヒ−トシ−ル性フィルム面をヒ−トシ−ルしてシ−ル部を形成し、他方、前壁と後壁を構成する積層体の上下の外周端部の周辺部はヒ−トシ−ルせずに未シ−ル部として開口部としておき、しかる後該開口部を内容物を充填する開口部として使用し、該開口部から二室のそれぞれに、上方向および下方向から別種の内容物を充填し、次いで上下に設けた開口部の未シ−ル部をヒ−トシ−ルしてシ−ル部を形成することによって内容物をそれぞれの二室に充填包装することができる。
而して、その使用に際しては、本発明にかかる二重袋を手に持って、該二重袋を構成する隔壁としての積層体に設けた開封用切れ目部分に両側に引っ張ること、あるいは外部が圧力を加えること等によって、開封用切れ目部分を切断し、二室にそれぞれに充填されている内容物を混合し、しかる後二重袋の上または下端部等を例えば、ハサミ、カッタ−等を使用して、その所定の箇所を切り落として開口し、内容物を食器等に移し替えて食することができる。
【００２４】
上記において、充填包装する内容物としては、例えば、カレ−、シチュ−類、スパゲティソ−ス、どんぶりの素等を挙げることができる。
【００２５】
【実施例】
上記の本発明について以下に実施例を挙げて更に具体的に説明する。
実施例１
厚さ１２μｍの延伸ポリエチレンテレフタレ−トフィルムと厚さ１５μｍの延伸ナイロンフィルムと厚さ１５μｍのポリ塩化ビニリデンフィルムと厚さ７０μｍの無延伸ポリプロピレンフィルムを、この順序でそれぞれポリウレタン系接着剤にてドライラミネ−トして、次きの構成からなる前壁と後壁として使用する積層体を製造した。
延伸ポリエチレンテレフタレ−トフィルム／接着剤層／延伸ナイロンフィルム／接着剤層／ポリ塩化ビニリデンフィルム／接着剤層／無延伸ポリプロピレンフィルム
なお、上記の無延伸ポリプロピレンフィルムは、エチレン−プロピレンブロックコポリマ−１００重量部に対しイソプレンゴム１７重量部を含む組成物を使用して、これを押し出し製膜化して製造した。
次に、上記で使用した厚さ１２μｍの延伸ポリエチレンテレフタレ−トフィルムと、厚さ７０μｍの無延伸ポリプロピレンフィルムの代わりに厚さだけを変えた厚さ３０μｍの無延伸ポリプロピレンフィルムとを使用し、その厚さ１２μｍの延伸ポリエチレンテレフタレ−トフィルムの両面に、厚さ３０μｍの無延伸ポリプロピレンフィルムを重ね合わせ、上記と同様にして、ポリウレタン系接着剤にてドライラミネ−トして、下記の構成からなる隔壁として使用する積層体を製造した。
無延伸ポリプロピレンフィルム／接着剤層／延伸ポリエチレンテレフタレ−トフィルム／接着剤層／無延伸ポリプロピレンフィルム
更に、上記で製造した隔壁として使用する積層体に、発振波長１０．６μの炭酸ガスレ−ザでパルス巾２０μ秒で集光照射し、該積層体を１０ｍ／分の速度で移動させ、延伸ポリエチレンテレフタレ−トフィルム層のみに直径１００μφの開封用の切り欠き線をミシン目状に設けて、隔壁を製造した。
この際、繰り返し発振間隔を０．８ｋＨｚにしてミシン目の非切り欠き部の長さｌを０．１ｍｍとした。
次に、上記の前壁と後壁として使用する積層体の２枚を用意し、その無延伸ポリプロピレンフィルムが対向するように重ね合わせ、更にその間に、上記の隔壁として使用する積層体を二つ折りして上から三分の一の位置に挟み込み、次いで、袋の大きさとして、縦２８０ｍｍ×横１５０ｍｍとし、袋の左右の外周端部の周辺部を、温度２００℃、圧力１．２Ｋｇ／ｃｍ2 、加熱加圧時間１．５秒の条件でヒ−トシ−ルして、シ−ル巾１０ｍｍのシ−ル部を形成し、更に上記の前壁と後壁として使用する積層体と隔壁として使用する積層体とを、上記のヒ−トシ−ル条件と同じヒ−トシ−ル条件で横シ−ルして、シ−ル巾１０ｍｍのシ−ル部を形成した。
しかる後、上記で製造した混合用袋の上端部の開口部から、あさりス−プを充填し、他方、下端部の開口部から、あさりのむき身を充填し、それぞれ窒素フラシュ包装し、しかる後その上端部の外周周辺部とその下端部の外周周辺部とを、上記と同じヒ−トシ−ル条件でヒ−トシ−ルして上端部と下端部の外周端部にシ−ル部を形成して二重袋を製造し、、次に該二重袋を１２０℃×１７分の条件で殺菌処理して、レトルトパウチを製造した。
次に、上記で製造したレトルトパウチを構成する二重袋を構成する隔壁として使用した積層体の開封用切れ目部分を手に持って両側に引き裂いたところ、開封用切れ目部分でその積層体が切断し、内容物が混合した。
その際に、袋の他の部分に破袋は認められなかった。
次に、上記の二重袋を湯せん後、その下端部をハサミでカットして中身を容器に移し替えて、内容物を食した。
【００２６】
実施例２
上記の実施例１において、前壁および後壁として、厚さ１２μｍの延伸ポリエチレンテレフタレ−トフィルムと厚さ９μｍのアルミニウム箔と厚さ７０μｍの無延伸ポリプロピレンフィルムを、この順序でそれぞれポリウレタン系接着剤にてドライラミネ−トして、次きの構成からなる前壁と後壁として使用する積層体を製造した。
延伸ポリエチレンテレフタレ−トフィルム／接着剤層／アルミニウム箔／接着剤層／無延伸ポリプロピレンフィルム
次に、上記で使用した厚さ１２μｍの延伸ポリエチレンテレフタレ−トフィルムと、厚さ３０μｍの無延伸ポリプロピレンフィルムとを、ポリウレタン系接着剤にてドライラミネ−トした。
次いで、上記で積層した延伸ポリエチレンテレフタレ−トフィルム側に、発振波長１０．６μの炭酸ガスレ−ザでパルス巾２０μ秒で集光照射し、該積層体を１０ｍ／分の速度で移動させ、延伸ポリエチレンテレフタレ−トフィルム層のみに直径１００μφの開封用の切り欠き線をミシン目状に設けた。
この際に、繰り返し発振間隔を０．８ｋＨｚにしてミシン目の非切り欠き部の長さを０．１ｍｍとした。
その後、上記で開封用の切り欠き線を設けた延伸ポリエチレンテレフタレ−トフィルム面に、厚さ３０μｍの無延伸ポリプロピレンフィルムを、ポリウレタン系接着剤を使用してドライラミネ−トして、下記の構成からなる隔壁として使用する積層体を製造した。
無延伸ポリプロピレンフィルム／接着剤層／開封用の切り欠き線を有する延伸ポリエチレンテレフタレ−トフィルム／接着剤層／無延伸ポリプロピレンフィルム
次に、上記で製造した前壁と後壁と隔壁とを使用し、また、内容物として、ス−プと魚肉を使用し、それ以外は、上記の実施例１と同様にしてレトルトパウチを製造した。
上記で製造したレトルトパウチに強く手で押したところ、隔壁を構成する積層体に設けた開封用切れ目部分でその積層体が切断し、内容物が混合した。
その際に、袋の他の部分に破袋は認められなかった。
次に、上記の二重袋を湯せん後、その下端部をハサミでカットして中身を容器に移し替えて、内容物を食した。
【００２７】
【発明の効果】
以上の説明で明らかなように、本発明は、外周端部の周辺部にシ−ル部を設けて袋体を構成し、かつ該袋体を構成する前壁と後壁との内面に、開封用切れ目を設けた隔壁をヒ−トシ−ルして二室に区画し、而して該隔壁により区画した二室のそれぞれに別種の内容物を収納して混合用袋体を製造したところ、流通時等においては各室が充分に区画され、使用時においては外部から前記の隔壁に設けた開封用切れ目の部分を力を加えて引き裂くと簡単に切断し、前記の別種の内容物を容易に混合することができる混合用二重袋を製造することができるというものである。
【図面の簡単な説明】
【図１】本発明にかかる二重袋を構成する前壁と後壁として使用する積層体の層構成の一例を示す断面図である。
【図２】本発明にかかる二重袋を構成する前壁と後壁として使用する積層体の層構成の一例を示す断面図である。
【図３】本発明にかかる二重袋を構成する隔壁として使用する積層体の層構成の一例を示す断面図である。
【図４】図１および図３に示す積層体を使用した本発明にかかる二重袋の構造の一例を示す平面図である。
【図５】図４に示す二重袋のＹ−Ｙ′における切断断面図である。
【図６】の（１）図４に示す二重袋使用状態を表す切断平面図である。
【図６】の（２）図４に示す二重袋使用状態を表す切断平面図である。
【図６】の（３）図４に示す二重袋使用状態を表す切断平面図である。
【符号の説明】
１  基材フィルム
２  ヒ−トシ−ル性フィルム
３  気体遮断性フィルム
４  開封用切れ目
５  シ−ル部
６  シ−ル部
７  内容物
８  内容物
Ａ  前壁および後壁として使用する積層体
Ｂ  前壁および後壁として使用する積層体
Ｃ  隔壁として使用する積層体
【図１】
0003789543.tif 000002
【図２】
0003789543.tif 000003
【図３】
0003789543.tif 000004
【図４】
0003789543.tif 000005
【図５】
0003789543.tif 000006
【図６】
0003789543.tif 000007